FR 2314904 A1 19770114 FR 7618248 A 19760616 La présente invention est relative à un produit d'addition pour mortier et béton destiné à accélérer le début de la prise. La prise du béton ordinaire commence à peu près 3 à 4 heures après la coulée dans le coffrage. Le début de la prise est décelé par l'appareil de Vicat, du fait que l'aiguille de l'appareil ne traverse plus lwprouvette Jusqulau fond, On conna2t déjà des produits qui font que la prise du béton hydraulique ou du mortier hydraulique commence plus t8t que celle du béton ordinaire.C'est ainsi que la prise d'un mortier ou d'un béton auquel on a ajouté une quantité suffisante de chlorure de calcium commence environ une heure après la coulée dans le coffrage0 Cependant, l'addition de grandes quantités de chlorure de calcium présente l'inconvénient qu'il y a un risque d'attaque par corrosion de l'armature de l'élément de construction0 Pour accélérer le début de la prise, on connatt également d'autres substances, par exemple le formiate de calcium et d'autres sels. On cherche également, dans le domaine technique, à accélérer encore beaucoup plus la prise pour réduire le risque d'Scoulement de grandes quantités de pâte de ciment par les interstices du coffrage0 Le but de l'invention est d'evìter cet inconvénient. Ce but est atteint, suivant l'invention, du fait que le produit d'addition contient une substance ayant au moins pour effet dt provoquer la thixotropie du mortier ou du béton, une substance cédant des ions carbonate, un aluminate et un oxyde d'aluminium. L'action de ce mélange sur le mortier ou le béton est surprenante0 Alors que l'addition au béton ordinaire d'une seule de ces substances ne raccourcit pratiquement pas ou ne fait tout au plus que ramener à I heure environ l'intervalle qui su écoule jusqu'au début de la prise du mortier ou du béton, le le mortier ou le béton étant encore liquide avant le début de cette prise, l'addition du produit d'addition suivant l'invention pro voqe la thixotropie, ctest-à-dire qu'au moment où son agitation cesse, c'est-à-dire où il vient au repos, le mortier ou le béton durcit par gélification et ne peut donc plus s'échapper par écoulement bien que le processus chimique de la prise n'ait pas encore commencé.La transition pendant l'intervalle qui s1 écoule jusqu'au début de la prise chimique est donc assurée par la thixotropie0 L'utilisation de ce produit d'addition est particulièrement avantageuse dans le cas des mortiers et des bétons susceptibles d'entre pompés, comme par exemple les bétons légers, notamment en cas de pulvérisation et de projection, et tout autre béton n'ayant pas une trop forte granulométrie.Toute fuite de la pâte de béton par les interstices du coffrage est impossible en raison ae l'état thixotrope0 Du fait que, le produit d'addition étant convenablement choisi, la prise chimique commence au bout d'un temps extraordinairement court, toute couche de béton inférieure peut porter les couches de béton qu'on lui superpose.Les avantages, dans le cas du béton pulvérisé et projeté, sont évidents en raison de la stabilité de forme du mortier ou du béton contenant ie produit d'addition en question. I1 est avantageux que la substance qui a au moins pour effet de provoquer la thixotropie contienne un oxyde polyéthylénique à channe linéaire, soluble dans l'eau, en quantité suffisante pour au moins provoquer la thixotropiee Cette substance est de préférence essentiellement constituée par cet oxyde polyéthylénique soluble dans l'eaux le poids moléculaire de cet oxyde polyéthylénique est de préférence supérieur à un million, notamment dépasse 4 millions et peut se situer vers 5 millions ou davantage. Dans les modes de réalisation de l'invention, la substance qui cède des ions carbonate peut contenir essentiellement du carbonate de soude. On utilise de préférence du carbonate de soude calciné, donc anhydre, ce qui présente notamment l'avantage que l'on peut réduire la quantité de carbonate de soude né pessaire, Le reste de carbonate de soude réagit très rapidement avec les ions calcium pour donner du carbonate de calcium insoluble, ce qui peut etre important pour le mécanisme de réaction de l'enseinble du produit d'addition0 l'aluminate peut être constitué en grande partie par de l'aluminate de sodium (Na2A102) e I1 semble qu'il soit essentiel pour le mécanisme de réaction du produit d'addition que cet aluminate forme avec les ions calcium contenus dans la pâte de ciment un cornposé de calcium et d'aluminium. Comme oxyde d'aluminium on utilise de préférence AL203 qui, par lui-même, n'exerce aucune influence notable sur la prise du béton. Dans un mode de réalisation de l'invention, la substance qui provoque la thixotropie contient un composé macromoléculaire, en channe linéaire non ramifiée, soluble dans l'eau, à base d'amides polyacryliques ayant un poids moléculaire compris entre 1 million et 10 millions environ0 Dans un mode de réalisation de l'invention on utilise des polyacrylates en chaise linéaire ne donnant pas d'ions et ayant un poids moléculaire compris entre 4 millions et 6 millions On peut également utiliser des polyacrylates anioniques ou cationiques modifiés qui sont connus, dans la technique de la chimie, comme produits floculants. Dans un mode de réalisation de l'invention, la substance qui provoque la thixotropie contient des dérivés cellulosiques en chatne ramifiée solubles dans liteau, notamment de l'hydroxyéthylcellulose ou de la méthyl- ou carboxyméthylcellulose ou des mélanges de ces celluloses. Dans un mode de réalisation de l'invention, le produit d'addition contient l'une des résines acryliques indiquées ci-dessous. L'addition de résine au béton ou au mortier se fait dans la proportion d'environ 0,05 à 0,4, rapportée au poids du ciment. Ce produit d'addition provoque une très forte augmentation de viscosité, de sorte que, sous l'action de ce produit d'addition, une place de béton très fluide devient très épaisse et visqueuse, ce qui empoche également toute fuite par les interstices d'un coffrage assez peu étanche.Parmi les nombreuses résines acryliques connues, les typesSsuivants fournis par la Firme Rohm ans Haas, de Philadelphie, aux Etats-Unis, ont donné des résultats satisfaisants: Primal-ASE 60 polymère d'acrylate gonflable mouillant Prlmal-ASE 75 polymère d' acrylate soluble dans les alcalis, non mouillant Primal-ASE 95 polymère diacrylate soluble dans les alcalis, non mouillant Primal-ASE 108 polymère d'acrylate gonflable mouillant De même, le type O3, qui est un polyacrylate de sodium, et le type G 110, qui est un polyacrylate d'ammonium, répondent aux but viséO Les résines ponyacrylizues inciiquées ci-dessus ont un poids moléculaire de 500 00 à 1,5 million environ; elles se présentént sous la forme de suspensions acides d'acrylates. Dans le cas de ces résines, il s'agit de suspensions d'acrylates très fines avec gonflement partiel des particules, c'est-à-dire que les produits se situent à la limite entre suspensions et solutions. L'addition de solvants organiques miscibles à l'eau ou d'alcalis peut intensifier la dissolution. Dans ce cas, les chaînes de polymères se gonflent encore et provoquent une augmentation de la viscosité. Si on le désire, on peut ajouter, pour obtenir la thixotropie, l'un des produits d'addition indiqués ci-dessus convenablement choisit L'addition des différentes substances au béton peut s'effectuer successivement, mais on peut également les mélanger à l'avance et ajouter ensuite le mélange au mortier ou au béton immédiatement avant la coulée dans le coffrage. Le produit d'addition est ajouté sec ou avec addition d'eau au béton ou au mortier. Pour faciliter le mélange dans le béton ou le mortier, on peut, par exemple, mélanger le produit d'addition à de l'eau dans le rapport produit/eau de 1 à 0,8. On ajoute au mortier ou au béton assez de produit d'addition pour que le mélange contienne, pour 100 parties en poids de liant hydraulique (ciment), trois parties en poids de la substance sèche du produit d'addition. Lorsque le transport du béton jusqu'à lem- placement d'utilisation s'effectue par pompage, l'addition s'effectue le plus près possible de l'emplacement d'utilisation, mais il n'y a aucun inconvénient à ce que l'addition s'effectue par exemple à 15m. encore de l'orifice du tuyau. On peut encore améliorer l'action du produit d'addition en renforçant la thixotropie inhérente au béton ou au mortier, qui est pratiquement à peine décelable, par des moyens connus, par exemple en utilisant, lors du mélange du béton ou du mortier un liant hydraulique à l'état très finement broyé, Cependant toutes ces mesures connues n'aboutissent qu'à permettre de constater que le béton ou le mortier est moins mou à l'état de repos qu'à l'état d'agitation, mais l'action qui fait l'objet de l'invention et consiste en ce que dès que le béton ou le mortier vient au repos, il durcit par gélification, ne se produit avec aucun des produits connus.Conformément à l'invention il est avantageux, aussi bien pour le durcissement du béton que pour l'obten @@ d'u@@ grise plus rapide, d'uiser, pour le mélange de boston ou de mortier, de la marne calcaire très finement broyée. il est en principe avantageux que dans un mortier tous les constituants solides présentent un très haut degré de dispersion.Le liant peut même être broyé si finement que ses particules aient, au moins dans un sens, des dimensions colloidales Les dispositions qui influent sur la thixotropie peuvent avoir une action positive, mais il importe de remarquer que le durcissement du béton provoqué par le produit d'addition suivant l'invention est de beaucoup supérieur à ce que donnerait la somme des résultats des différentes mesures, y compris les durcissements provoqués par l'addition d'oxyde polyéthylénique, d'amide polyacrylique ou de dérivé cellulosiques agissant séparément.Certes, il est connu d'ajouter de la bentonite au béton ou au mortier pour provoquer la thixotropie, mais le ré- sultat obtenu dans ce cas n'est pas comparable à l'action provoquée par le produit d'addition suivant l'invention qui permet d'obtenir un durcissement tellement rapide que l'on peut continueLle- ment verser du béton ou du mortier sur la couche de béton ou de mor- tier déjà déposée.La simple addition au béton de l'oxyde polyéthylénique à chaise linéaire défini ci-dessus, de 1' amide polyacrylique ou des dérivés cellulosiques provoque déjà, par elle-meme, un durcissement du béton, qui n'arrive évidemment pas, en ce qui concerne le durcissement du béton ou du mortier thixotrope, au même résultat que l'addition du produit d'addition total, mais dépasse largement, en ce qui concerne les propiétés thixotropes-, l'effet d'une addition de bentonite, L'addition d'un oxyde polyéthylénique à channe linéaire, d'un amide polyacrylique ou de l'un des dérivés cellulosiques mentionnés ci-dessus a un béton dont le liant est à l'état très finement broyé ou à un mortier dont tous les constituants solides sont à l'état très finement broyé est donc considéré comme une invention indépendante. il est dès lors possible que la substance qui provoque la thixotropie ne confère au béton ou au mortier ses propriétés thixotropes qu'au moment où on l'ajoute, cette addition ne s'effectuant de préférence ou'immédiatement avant la préparation, ou encore que le béton ou le mortier aient déjà des propietés thixotropes insuffisantes ou latentes et que ces propriétés soient renforcées par l'oxyde polyéthylénique, l'amide polyacrylique ou les dérivés de la cellulose et deviennent prati quewent utilisable s. Le béton ou le mortier peut être tranporté sur des distances quelconques jusqu'à son emplacement d'utilisation, par exemple également dans des canalisations tubulaires. qe procédé convient particulièrement au soutènement des galeries de mines, où il n'est pas possible de mélanger sur place de grandes quantités de béton. Le mortier ou le béton est -donc amené de l'extérieur à son emplacement d'utilisation par des canalisations tubulaires fixes et ce n1 est qu'à une faible distance de l'emplacement dtuti- lisation, par exemple quelques mitres avant, que l'on ajoute le produit d'addition.La construction de parois en mortier pour le soutèement des galeries souterraines dépend donc essentiellement de la possibilité de transporter sur de grandes distances du mortier très fluides, le mortier devant durcir et commencer à faire prise au bout d'un temps aussi court que possible0 Ces mortiers permettent d'obtenir également des parois imperméables aux gaz, ce qui est particulièrement important pour l'aération et la climatisation des mines. il est indiqué d'assurer un mélange aussi intime que possible du produit d'addition au mortier ou au béton. On peut y parvenir de différentes manières, par exemple au moyen de malaxeurs ou de dispositifs mobiles analogues. Il est particulièrement indiqué d'utiliser un mélangeur fixe continu. Un mélangeur continu de ce type est constitué par un élément tubulaire dans lequel sont disposées plusieurs couches successives de lamelles ondulées qui séparent en courants partiels le liquide qui passe dans l'élément tubulaire et les mélangent à d'autres courants partiels. Des mélangeurs statiques de ce type sont décrits dans la revue CZ-Chemie Technik 3 (1974) pages 247 à 250. Comme il y a formation, à l'intérieur du mélangeur, d'une pâte de béton durcissant rapidement par thixotropie, il faut éviter que cette pâte de béton fasse prise à l'intérieur du mélangeur. Il est donc indiqué qu'avant l'interruption de l'écoule- ment de la pâte de béton liquide, qui peut s'effectuer par l'intervention d'un dispositif de fermeture convenahle situé quelque part sur le trajet de la canalisation dans laquelle coule le béton, par exemple juste avant le mélangeur ou encure à proximité immédiate de l'extrémité de la canalisation tubulaire ou du tuyau amenant le béton jusque dans le coffrage, on fasse en sorte qu'il n'y ait pas de pâte de béton à prise rapide à l'intérieur du mélangeur. On peut y arriver simplement en interrompant l'arrivée du produit d'addition à un moment convenable avant le moment où le courant de @eton vient s'arrêter au repos dans le mélangeur. On vidange ensuite le mélangeur avec du béton ne contenant pas de produit d'addition. Il peut être indiqué également de vidanger avec du béton non susceptible de faire prise les canalisations aboutissant au mélangeur0 Dans un mode de réalisation de l'invention, on a prévu une installation qui garantit qu'avant l'interruption du transport de la pâte de béton, alors que le mélangeur est encore plein, l'arrivée du produit d'addition soit interrompue en temps utile Ce dispositif de sécurité peut comporter par exemple un appareil électrique commandant les soupapes de fermeture ou les registres d'arrêt aussi bien pour la pate de béton que pour le produit d'addition et être susceptible, lorsqu'il reçoit le signal, envoyé par exemple par on bouton pousse par l'opérateur, d'interrompre l'arrivée de béton, de commencer par interrompre l'arrivée du produit d'addition au mélangeur, puis, après un temps déterminé, dtinterrompre ensuite l'arrivée du mortier et du béton au mélangeur. Il est cependant possible également de rendre manoeuvrables à la main les deux dispositifs de fermeture et de les relier par un dispositif mécanique de manière que l'apport du mortier ou de bétonne puisse pas etre interrompu avant l'interruption cee l'apport du produit d'addition. D'autres caracteristiques et avantages de l'invention sont mis en évidence par la description suivante de plusieurs exemples de réalisation de l'invention, pour le produit d'addition et pour la pâte de béton, par la description d'un exemple de réalisation d'un dispositif suivant 11 invention, au moyen du dessin, qui représente des particularités essentielles pour l'invention, et ar les revendications. Les différentes caracté- ristiques peuvent être réalisées isolément pour elles-memes ou en une combinaison quelconque dans un mode de réalisation de l'invention. La figure unique représente, en partie en coupe et en partie schématiquement, un exemple de réalisation d'une installation suivant l'invention avec mélangeur fixe continu. Dans la dispositioe indiqué e par la figure il est prévu un mélangeur fixe continu 1 oui comporte p'usFeurs a- quets 2 et 5 disposés les uns à la suite des autres et constitués parades couches de lamelles disposées dans un tube 4. Le mélangeur 1 est relié, d'une manière non représentée, à une canalisation tubulaire 6 dans laquelle se trouve un dispositif de fermeture 7. L'extrémité du mélangeur située à gauche de la figure est reliée à une autre canalisation tubulaire 8, de faible longueur, à laquelle est relié un tuyau souple 9 dont l'extrémité libre 10 constitue l'orifice par lequel sort le mortier. La seconde entrée du mélangeur 1 est constituée par une canalisation tubulaire 12 d'assez faible diamètre dont l'extrémité libre aboutit à l'intérieur du mélangeur et dans laquelle est monté un dispositif de fermeture 13. L'autre extrémité de la canalisation tubulaire 12 est reliée à un réservoir 15 contenant le produit d'addition dissous dans liteau; une pompe 16, montée sur le trajet de la canalisation tubulaire 12, assure le transport du liquide du réservoir 15 au mélangeur 1. I1 est prévu un dispositif de commande 18 susceptible autre manoeuvré par un levier à main 19. La conduite tubulaire 6 amène au mélangeur 1 du mortier liquide qui ne contient pas de produit d'addition et se mélange dans le mélangeur 1 avec le produit d'addition transporté par la pompe 16 à partir du réservoir 15. Â l'extrémité du mélangeur 1 située à gauche de la figure le produit d'addition est mélangé d'une manière complète et homogène au béton et le mortier qui sort du mélangeur 1 a des propriétés thixotropes. Par conséquent, tant que le béton est en mouvement à l'intérieur du mélangeur 1, de la canalisation tubulaire 8 et du tuyau 9, il est liquide et peut donc, sans aucune difficulté, être amené jusqu'à ltori- fice 10 du tuyau 9, d'où il est envoyé dans le coffrage.Dès que la pâte de béton coulée dans le coffrage se trouve en repos, elle durcit presque immédiatement par thixotropie et ne fuit donc pas par les zones non étanches du coffrage. Le dispositif de commande 18 permet, par un déplacement convenable du levier à main 19, de modifier constamment, entre certaines limites, le débit du béton par unité de temps à travers le mélangeur 1; il ngest cependant pas possible de réduire la quantité transportée au point que le béton risque de faire prise alors qu'il est encore à l'intérieur du mélangeur 1, dans la canalisation tubulaire 8 ou dans le tuyau 9o Lorsque le passage du béton dans le mélangeur 1 doit être interrompu, on manoeuvre en conséquence le levier à main 19 et le dispositif de commande t8 ferme d'abord le dispositif de fermeture 1 jusqu'à ce que le béton qui coulpe dis la c R1alisation tubulaire 6, et qui 'est pas thi @@rope ait refoulé le béton thi@@trope hors du mélangeur 1, de la canalisation tubulaire 8 et du tuyau 9. Ce n' est qu'ensuite que le dispositif de commande 18 ferme également le dispositif de fermeture 7.Lorsque le levier à main 19 déclenche à nouveau le transport du béton, le dispositif de commande 18 ouvre simultanément les dispositifs de fermeture 7 et 13 Dans un ecemple de réalisation de l'invention, le produit d'addition contient les substances suivantes dans les concentrations suivantes 3% environ d'oxyde polyéthylénique à channe linéaire soluble dans liteau, commercialisé sous la désignation UCR par la Société dite Chemotechnik Gesellschaft für Baustoffohe- mie, à Âbstatt, 7101, 75% environ de carbonate de soude calcine, 10% environ de Na2A102 et 12% environ de AL203. Ces pourcentages sont des pourcentages en poids. On ajoute au mortier ou au béton R; en poids de produit d'addition rapporté à la substance sèche du liant. L'addition du produit d'addition s'effectue sous forme liquide, une partie de produit d'addition est dissoute, pour faciliter l'addi- tion, dans 0,8 partie d'eau. Dans ce cas, la prise chimique du béton commence 40 à 60 secondes environ après l'addition du produit d'addition. De plus, avant même le début de la prise, la pâte de béton durcit par thixotropie au moment où le béton (ou le mortier) arri ve à ltétat de repos. Cette propriété thixotrope est requise par le mortier ou le béton au plus tard une à deux secondes après l'addition du produit d'addition. Si donc le produit d'addition se trouve au moins depuis 1 à 2 secondes déjà dans la pâte de béton, la pâte de béton est fluide et peut couler lorsqu'elle est en état d'agitation, mais elle durcit au moment mdme ou elle arrive à l'état de repos. Dans un autre exemple de réalisation, le produit d'addition contient les substances suivantes dans les concentrations suivantes 2,5 à 3yó environ d'amide polyacrylique à chaîne linéaire, producteur d'anions, soluble dans l'eau ayant un poids moléculaire compris entre 4,5 et 6 millions et commercialisé sous la désignation Prestol 2935/74 par la Firme Stockhausen, de Crefeld, 75% environ de carbonate de soude calciné, 10% environ de lT 2A102 et 12,;,environ de Al203.). Ces pourcentages sont des pour- centages en poids. On ajoute au mortier ou au béton 3% en poids de produit d'addition, rapporté à la substance sèche du liant, L'addition du produit d'addition s'effectue sous forme liquide, une partie de produit d'addition est, pour faciliter l'addition, dissoute dans 0,8 partie d'eau0 La thixotropie est intervenue au bout de 10 secondes environ et la prise et la prise a commencé au bout de 9 heures environ0 Dans un autre exemple de réalisation, le produit d'addition contient les substances suivantes dans les concentrations suivantes 0,5 à 1i5' environd'hydroxyéthylcellulose commercialisée sous la désignation Natrosol par la Firme Hercules Powder, en Hollande, 76% environ de carbonate de soude calciné, 10Ç/ó environ de Na2AlO2 et 12% environ de Al203. Ces pourcentages sont des pourcentages en poids. On ajoute au mortier ou au béton 3% en poids de produit d'addition, rapporté à la substance sèche du liant. L'ad ditimn s'effectue sous forme liquide, une partie de produit d'addition est dissoute, pour faciliter l'addition, dans 0,8 partie d'eau. La thixotropie est intervenue au bout de 5 à 10 secondes environ, la prise a commencé au bout de 4 heures environ. Àu lieu d'hydroxyéthylcellulose on peut utiliser une quantité égale de méthyl- ou de carboxyméthylcellulose pour obtenir le même résultat. On obtient des chiffres particulièrement satisfaisant s en utilisant comme liant pour le mortier un mélange de 30 à 60C, de clinker de ciment Portland, 6jo de clinker de produits de calcination, 30% à 45% environ de marne calcaire alumineuse, le tout très finement broyé. On peut encore y ajouter au besoin jusqu'à 1% de chlorure de calcium. Tous ces pourcentages sont des pourcentages en poids. Pour un m3 de mortier on a utilisé 1000-g de ce liant et 650 kg d'eau environ. Après addition du produit d'addition fabriqué, comme on l'a indiqué ci-dessus, au moyen d'o oxyde polyéthylénique, ce mortier a été versé dans un coffrage de 2m de haut dont la surface au sol était d'environ 1,50 par 2m.La prise du mortier a été tellement rapide qu'il n'ya eu aucun écoulement de mortier à travers les grillages de lmm de largeur de maille qui formaient les parois du coffrage. 04 obtient de cette manière des -parois de béton imperméables aux gaz solides et adap -es aurDesoins du soutènement des galeries de mines0 Â la place du carbonate de soude on peut utiliser également du carbonate de potassium ou une autre base ou sel alcalino-terreux fournissant des ions carbonate.On peut encore, à la place de carbonate de soude, utiliser d'autres sels de sodium, notamment ceux dont les anions fixent des ions calcium, donc par exemple, des nitrates, comme par exemple, des nitrates de métaux lourds ou encore du nitrate de sodium, notamment des nitrates qui aboutissent à la formation de complexés d'aluminium très réactifs. Au lieu de l'oxyde polyéthylénique, de l'amide polyactylique ou du dérivé cellulosique on peut également utiliser de l'acide silicique pyrogéné. L'acide silicique pyrogéné est ajouté à la pâte de béton dans une proportion de 1 à 5 en poids, rapportée à l'eau. Comme aluminate, on peut également utiliser un sulfate d'aluminium. On peut également utiliser, au lieu de carbonate de soude, des mélanges de différents carbonates0 Pour faire un choix entre les amides polyacryliques de commerce, il faut tenir compte du fait que la thixotropie intervient d'autant plus vite que l'amide polyacrylique est plus soluble dans l'eau. Les différents amides polyacryliques agissent différemment sur le début de la prise.Celle-ci commence cependant, en présence de presque tous les produits de commerce, au bout de 4 à 15 heures, ce oui est suffisant pour qelques applications du béton ou mortier fabriqué suivant l'invention, car malgré-un retard assez grand du début de la prise chimique le béton a déjà cessé d'entre mou avant la prise, i cause de la thixotropie, dès qu'il se trouve à l'état de repos. Parmi les produits d'addition indiqués ci-dessus, c'est celui qui contient de l'oxyde polyéthylénique qui s'est avéré être le mmeilleur. Lorsqu'on utilise ce produit d'addition , ce qui est-particulièrement avantageux, c'est qu'il y a association d'un début précoce de la prise chimique, au bout de 40 à 60 secon- des, avec la thixotropie, c'est-à-dire que dès que le béton arrive à l'état de repos il ne peut plus couler à I'extérieur. il est éga- lement avantageux que ce produit d'addition ait pour effet de faire atteindre assez vite au béton une resisance mecanique élevée, c'est ainsi par exemple qu'un béton contenant ce produit d'addition atteint au bout de 3 jours une resitance mécanique extraordinaire- ment élevée qui le rend éminemment propre au soutènement des galeries de mines.Le fait qu'un béton atteigne très tôt une résistance mécanique élevée présente l'avantage que l'on peut très rapidement démonter le coffrage et ermet,de plus,I'utilisation de ce béton pour des travaux d'obturation étanche contre la pression de l'eau et de béton projeté pour la pulvérisation rapide de plusieurs couches superposées0 Le béton ou le mortier ne devient pas thixotro- pe immédiatement après l'addition, mais entre l'addition du produit d'addition et le moment où le béton ou le mortier a acquis des propriétés thixotropes il s'écoule un certain temps qui dépend de la nature du produit d'addition; ce temps est indiqué dans les -exemples cités ci-dessus.Il peut être avantageux, et on le mentionne comme exemple d'un procédé conforme à l'invention, de choisir d'une part la vitesse d'écoulement et de passage du béton ou du mortier dans un mélangeur dans lequel s'effectue l'addition du produit d'addition et d'autre part la distance entre le mélangeur et l'emplacement d'utilisation définitif du béton ou du mortier, par exemple le coffrage, de manière qu'au moment où le béton est coulé dans le coffrage il ne soit pas encore ou ne soit pas encore complètement thixotrope; par conséquent, au moment où le béton est coulé dans le coffrage, par exmple sur le sol sur lequel le coffrage est installé, il est encore relativement fluide, de sorte qu'il remplit complètement le coffrage.La vitesse d'écoulement et la distance entre le mélangeur et le coffrage sont cependant réglés de telle manière que le béton devienne thixotrope très peu de temps après sa coulée, de sorte qu'environ 1 ou 2 secondes après le remplissage du coffrage il cesse d'être liquide. Dans ce très court intervalle de temps il n'y a que très peu de mortier ou de béton qui puisse fuir en s'écoulant par les interstices du coffrage, de sorte que l'on peut utiliser des coffrages dont les parois sont constituées par du grillagez Dans le cas du produit d'addition, défini cidessus, qui contient de l'oxyde polyéthylénique, il est possible, en faisant varier la quantité des substances citées ci-dessus comme étant contenues dans le produit d'addition, et en faisant varier la quantité de produit d'addition ajoutée au béton ou au mortier, d'utiliser des largeurs de mailles encore plus grandes. On a utilisé, par exemple, dans un cas spécial, un coffrage comportant un grillage en il métallique ayant une largeur de maille de 10mm et on a obtenu des résultats satisfaisants, c'est-iwdire qutil y a eu très peu d'écoulement de béton hors du coffrage0 Un avantage du produit d'addition qui contient de l'oxyde polyéthylénique consiste en ce que, du fait que le début de la prise du béton s'effectue très rapidement, il n'y a pas de risque lorsqu'on a rempli de béton,jusqu'en haut et très vite, un coffrage relativement haut, que la pression du béton expulse du béton à travers les interstices du coffrage, par exemple à travers les mailles d'un grillage utilisé pour la confection du coffrage0 RE-WENDICADIONS le Produit d'addition pour mortier et béton hydraulique destiné à accélérer le début de la prise, caractérisé en ce que le produit d'addition contient une substance ayant au moins pour effet de provoquer la thixotropie du mortier ou du béton, une substance cédant des ions carbonate, un aluminate et un oxyde d'aluminium0 2e Produit selon la revendication 1, caractérisé en ce que la substance provoquant la thixotropie contient un oxyde polyéthylénique à chaine linéaire soluble dâns l'eau. 3e Produit selon la revendication 2, caractérisé en ce que l'oxyde polyéthylénique a un poids moléculaire de plus de 4 millions 4. Produit selon la revendication 3, caractérisé en ce que l'oxyde polyéthylénique a un poids moléculaire d'environ 5 millions ou davantage. 5. Produit selon l'une quelconque des revendications précédentes, caractérisé en ce que la substance cédant des ions carbonate contient du carbonate de sodium. 60 Produit selon la revendication 5, caractérisé en ce qu'on utilise du carbonate de sodium calciné. 7. Produit selon l'une quelconque des revendications précédentes, caractérisé en ce que l'aluminate contient un aluminate alcalin. 8. Produit selon l'une quelconque des revendications précédentes, caractérisé en ce que l'oxyde d'aluminium contient essentiellement du Na2A102. 9. Produit selon l'une quelconque des revendication précédentes, caractérisé en ce que ce produit contient moins de 5% en poids d'oxyde polyéthylénique à chaste linéaire soluble dans l'eau, 60 à 90,ó en poids de carbonate de soude calciné, 5 à 15:o en poids d'aluminate de sodium et 5 à 15% en poids d'oxyde d'aluminium. 10. Produit selon la revendication 9, caractérisé en ce que le produit contient environ c,Ó en poids d'oxyde polyéthylénique à channe linéaire soluble dans l'eau, 75 environ de carbonate de soude calciné, 10' -. environ de Na2Al02 et 12% environ de Au203. 11. Produit selon l'une quelconque des revendications précédentes, caractérisé en ce que la substance provoquant la thixotropie contient un amide polyacrylique à channe linéaire non rami - ee soluble dans l'eau ayant un poids moléculaire compris entre li million et 10 millions. 12. Produit selon la revendication 11, caractérisé en ce que l'amide polyacrylique a un poids moleculaire compris entre 4 millions et 6 millions. 13. Produit selon l'une quelconque des revendications il ou 12, caractérisé en ce qu'il contient de 11 amide polyacrylique ne produisant pas ions. 14. Produit selon l'une quelconque des revendications 11 ou 12, caractérisé en ce qu'il contient de l'amide polyacrylique catioSique. 15. Produit selon l'une quelconque des revendications 11 ou 12,-caractérisé en ce qu'il contient de amide polyacrylique anionique. 16. Produit selon l'une quelconque des revendications prédédentes, caractérisé en ce que le produit contient de l'amide polyacrylique en même temps qu'un oxyde polyéthylénique à chaîne linéaire soluble dans l'eau ayant un poids moléculaire compris entre I million et 10 millions, de préférence 4 à 6 millions. 17. Produit selon l'une quelconque des revendications pre- cédentes, caractérisé en ce que la substance provoquant la thixotropie contient des dérivés cellulosiques, notamment de lthydror- éthylcellulose, de la méthylcellulose et/ou de la carboxy méthylcellulose. 18. Produit selon l'une quelconque des revendications précédentes, caractérisé en ce que la substance provoquant la trsixo- tropie contient de l'acide silicique pyrogéné. 19. Béton auquel on a ajouté un produit d'addition selon l'une quelconque ds revendications précédentes, caractérisé en ce que le liant présente un très grand degré de finesse. 20. Mortier auquel on a ajouté un produit d'addition selon quelconque des revendications précédentes, caractérisé en ce que les constituants solides du mortier présent une très grande finesse. 21. Mortier selon la revendication 20, caractérisé en ce qu'il contient, comme addition solide, de la marne calcaire finement divisée. 22. Béton ou mortier, caractérisé en ce Ci contint, comme produit provoquant la thixotrope, un ozyde polyéthylénique à- & aine linéaire soluble dans i'eau, 23e Béton ou mortier, caractérisé en ce qu'il contient, comme produit provoquant la thixotropie, un amide polyacrylique à channe linéaire non ramifiée soluble dans l'eaux 24. Béton ou mortier, caractérisé en ce qu'il contient, comme produit provoquant la thixotropie, des dérivés cellulosiques, notamment del'hydroxyéthylcellulose, de la méthylcellulose et/ou de la carboxyméthylcellulose. 25. Béton ou mortier, caractérisé en ce qu'il contient, comme produit provoquant la thixotropie, de l'acide silicique pyro gérée 26. Dispositif de transport enqcanalisations d'un béton ou mortier contenant un produit d'addition selon l'une quelconque des revendications précédentes, caractérisé en ce qu'il est prévu une installation qui garantit qutavant l'arrêt du transport de la pate de béton l'arrivée du produit d'addition soit arrêtée. 27. Produit d'addition pour béton et mortier, caractérisé en ce que le produit d'addition contient une résineacrylique. 28. Procédé de fabrication d'un béton ou mortier contenant un produit d'addition selon l'une quelconque des revendication précédentes, caractérisé en ce que le produit d'addition est ajouté au béton ou au mortier, avant l'utilisation du béton ou du mortier, dans un délai tel que le béton ou le mortier ne devient thixotrope que peu de temps après qu'il ait été transporté à son emplacement d'utilisation.